СПОСОБ ПОЛУЧЕНИЯ ОГНЕТУШАЩЕГО ПОРОШКА МНОГОЦЕЛЕВОГО НАЗНАЧЕНИЯ
METHOD OF PRODUCING MULTI-PURPOSE FIRE EXTINGUISHER POWDER

Изобретение относится к области получения огнетушащих порошков, которые могут быть использованы для тушения пожаров класса А, В, С и электроустановок под напряжением до 1000 В.
Известен состав порошка для тушения пожаров, включающий 2-10 мас.%, гидрофобизирующих добавок и остальное сильвинит (авт.св. СССР №558677). Недостатком состава является использование дорогостоящего модифицированного аэросила АМ-1-300 в значительных количествах (до 10%), нетехнологичность совместного размола влажного сильвинита и аэросила, а также высокая коррозионная характеристика.
Известен порошок для тушения пожаров (патент RU 2259220 С), включающий отходы пищевой поваренной соли с размером частиц 0,2 мм в количестве 90-95% и гидрофобизированный пористый силикат в количестве 5-10%. В качестве гидрофобизатора используется 3-8% раствор метилтрихлорсилана в толуоле.
Недостатком состава является высокая токсичность гидрофобизатора, высокая коррозионная способность поваренной соли и низкая огнетушащая способность.
Наиболее близким по технической сущности к заявленному изобретению является огнетушащий порошковый состав и способ его получения патент RU 2370295 С2 [1], включающий высокодисперсную добавку и основной компонент, причем в качестве высокодисперсной добавки он содержит гидрофобизированную смесь белой сажи и микроталька в соотношении 1:(0,1-2). В качестве гидрофобизирующей жидкости используют сополимер силаксана, и формальдегида. Компоненты взяты в следующем соотношении, мас.%:
Белая сажа
95-97
Гидрофобизирующая кремнийорганическая
жидкость
Остальное
К недостаткам данного изобретения следует отнести сложность способа получения, порошка, повышенную склонность к влагопоглощению и слеживанию, длительное время получения огнетушащего порошка, относительно невысокую огнетушащую способность при тушении пожара класса В.
Задачей данного изобретения является способ получения огнетушащего порошка с низкими энергозатратами и временем получения, обладающего повышенной огнетушащей способностью при тушении пожара класса В, уменьшение склонности к влагопоглащению и слеживанию.
Поставленная задача достигается тем, что в качестве гидрофобизирующей добавки используют смесь микромрамора с грансоставом менее 2 мкм со стеариновой кислотой и или ее соединениями.
Микромрамор смешивают со стеариновой кислотой в соотношении 1:(0,01-0,0001) в лопастном смесителе в течение 10-15 минут. Затем полученную смесь добавляют к основному компоненту в соотношении 1:(0,1-0,001) и измельчают в шаровой мельнице в течение 20-30 минут до гранулометрического состава - массовая доля порошка под сеткой №045 не менее 40%.
В качестве основного компонента используют хлористый натрий, фосфориты природные, талькомагнезит, сильвинит, аммофос, бикарбонат натрия, доломит.
Для экспериментальной проверки заявляемого объекта была приготовлена серия порошков. Тушащая способность порошков и их эксплуатационные свойства определяли по ГОСТ Р 53280.4-2009 «Установки пожаротушения автоматические. Огнетушащие вещества. Часть 4. Порошки огнетушащие общего назначения. Общие технические требования. Методы испытаний».
У данных порошков были определены следующие показатели: склонность к влагопоглащению и слеживанию, тушащая способность тушения пожара класса В. Огнетушащий порошок известного состава (прототип) готовили согласно описанию (1).
Сущность предлагаемого изобретения поясняется следующими примерами.
Пример 1
Готовили смесь микромрамора и стеариновой кислоты в соотношении 1:0,01 в лопастном смесителе в течение 10 минут. Затем полученную смесь добавляли к основному компоненту в соотношении 1:0,1 и измельчали в шаровой мельнице в течение 20 минут до гранулометрического состава - массовая доля порошка под сеткой №045 - 41,2%.
Далее отбирали пробу на анализ и определяли:
склонность к влагопоглащению, % - 0,15,
склонность к слеживанию, % - 0,01,
2
тушащую способность по классу В, кг/м (тушение очага 55 В) - 0,6.
Пример 2
Готовили смесь микромрамора и стеариновой кислоты в соотношении 1:0,005 в лопастном смесителе в течение 12 минут. Затем полученную смесь добавляли к основному компоненту в соотношении 1:0,07 и измельчали в шаровой мельнице в течение 25 минут до гранулометрического состава - массовая доля порошка под сеткой №045 - 46,3%.
Далее отбирали пробу на анализ и определяли:
склонность к влагопоглащению, % - 0,18,
склонность к слеживанию, % - 0,
2
тушащую способность по классу В, кг/м (тушение очага 55 В) - 0,58.
Пример 3
Готовили смесь микромрамора и стеариновой кислоты в соотношении 1:0,0001 в лопастном смесителе в течение 15 минут. Затем полученную смесь добавляли к основному компоненту в соотношении 1:0,001 и измельчали в шаровой мельнице в течение 30 минут до гранулометрического состава - массовая доля порошка под сеткой №045 - 47,5%.
Далее отбирали пробу на анализ и определяли:
склонность к влагопоглащению, % - 0,1,
склонность к слеживанию, % - 0,06,
2
тушащую способность по классу В, кг/м (тушение очага 55 В) - 0,68.
Литература
1. Авт.св. ССР №558677.
2. Патент RU №2259220.
3. Патент RU №2370295.
4. ТУ 5716-003-40705684-2001 «Микромрамор фракционированный. Технические условия».